METHODS FOR MAKING GYPSUM BOARDS WITH POLYMER COATING AND GYPSUM BOARDS MADE BY THE METHODMethods for making a gypsum board provided with a latex polymer coating layer having a sufficiently low glass transition temperature, a less dense gypsum core layer, and a relatively denser layer of gypsum between the less dense gypsum core layer and the latex polymer coating layer and a gypsum board made by the method.A method of making a gypsum board, comprising:providing a face paper sheet having an inner bond surface and an outer surface, the face paper sheet inner bond surface opposed to the face paper sheet outer surface;applying a polymer coating to the inner bond surface of the face paper sheet, wherein the polymer coating comprises water and latex polymer selected from the group consisting of acrylics, styrene acrylics, acrylic esters, vinyl acrylics, vinyl chloride acrylic, styrene acetate acrylics, ethylene polyvinyl acetate, polyvinyl acetate, styrene butadiene, and combinations thereof and surfactant, the latex polymer having a glass transition temperature (Tg) of -10°C. to about 30°C;depositing a first layer of relatively dense gypsum slurry comprising water and calcium sulfate hemihydrate directly on the polymer coated inner bond surface of the face paper sheet to form a first layer of relatively dense slurry, wherein all of the surface of the face paper sheet which contacts the relatively dense gypsum slurry is coated with the polymer;mixing water, calcium sulfate hemihydrate and air to make a foamed gypsum slurry, wherein a weight ratio of the water to calcium sulfate hemihydrate being mixed is 0.2-1.5: 1 , preferably 0.2 - 0.8: 1 , more preferably 0.4 - 0.7: 1 ;depositing the foamed gypsum slurry directly on the first layer of relatively dense gypsum slurry to form a foamed gypsum core layer to locate the first layer of relatively dense gypsum layer between the gypsum core layer and the face paper sheet inner bond surface;wherein calcium sulfate hemihydrate in the foamed gypsum slurry and calcium sulfate hemihydrate in the relatively dense gypsum slurry convert to calcium sulfate dihydrate, and the foamed gypsum slurry and the relatively dense gypsum slurry set to form the gypsum board,wherein a foamed gypsum core layer resulting from the set foamed gypsum slurry has a thickness of 0.25 to 1 inches and a density of 15 to 55 pounds/cubic foot, wherein the foamed gypsum core layer resulting from the set foamed gypsum slurry has a total void volume of 30 to 90 volume percent; the relatively dense gypsum slurry having a density greater than that of the foamed gypsum slurry, the first layer of relatively dense gypsum slurry being thinner than the foamed gypsum core layer, wherein the set first layer of relatively dense gypsum resulting from setting the relatively dense gypsum slurry has a total void volume of less than 30 volume percent;wherein the polymer coating is at least partially not set at the time the first layer of relatively dense slurry is applied to the polymer coating;wherein the polymer coating adheres the face paper sheet to the set first layer of relatively dense gypsum;wherein at least a portion of the polymer coating penetrates from the inner bond surface of the face paper sheet through a portion of the face paper sheet but not uniformly into the first layer of relatively dense slurry, wherein at least 90% of the thickness of the set first relatively dense gypsum layer has an absence of the polymer of the polymer coating;wherein the polymer coating applied has an absence of gypsum, wherein the polymer coating has an absence of calcium carbonate, wherein the polymer coating applied has an absence of magnesium carbonate, wherein the polymer coating applied has an absence of pigment, wherein the polymer coating applied has an absence of polyurea, wherein the polymer coating applied has an absence of inorganic particles.
폴리머 코팅을 가지는 석고 보드 제조 방법 및 그 방법으로 제조된 석고 보드저밀도 석고 코어 층과 라텍스 폴리머 코팅층 사이에 충분히 낮은 유리 전이 온도, 덜 조밀한 석고 코어 층 및 비교적 더 조밀한 석고 층을 갖는 라텍스 폴리머 코팅층을 구비한 석고 보드의 제조 방법 및 이 방법으로 제조된 석고 보드.석고 보드를 제조하는 방법으로서, 서로 대향하고 있는 내부 결합면 및 외부면을 갖는 표면지 시트(face paper sheet)를 제공하는 단계; 상기 표면지 시트의 상기 내부 결합면에 폴리머 코팅을 도포하는 단계(상기 폴리머 코팅은 아크릴류, 스타이렌 아크릴류, 아크릴 에스터, 바이닐 아크릴류, 바이닐 클로라이드 아크릴류, 스타이렌 아세테이트, 스타이렌 아세테이트 아크릴류, 에틸렌 폴리바이닐 아세테이트, 폴리바이닐 아세테이트, 스타이렌 뷰타다이엔 및 이들의 조합으로 이루어진 군에서 선택된 라텍스 폴리머 및 물, 및 계면활성제를 포함하되, 라텍스 폴리머는 -10°C 내지 약 30°C의 유리 전이 온도(Tg)를 가짐);물 및 황산 칼슘 반수화물을 포함하는 비교적 고밀도 석고 슬러리의 제1 층을 상기 표면지 시트의 상기 폴리머 코팅 내부 결합면 상에 직접 침착시켜 비교적 고밀도 슬러리의 제1 층을 형성시키는 단계(상기 비교적 고밀도 석고 슬러리와 접촉하는 상기 표면지 시트의 모든 표면은 상기 폴리머로 코팅됨); 물, 황산 칼슘 반수화물 및 공기를 혼합하여 발포 석고 슬러리를 제조하는 단계(혼합되는 황산 칼슘 반수화물에 대한 물의 중량비는 0.2~1.5:1, 바람직하게는 0.2~0.8:1, 더욱 바람직하게는 0.4~0.7:1임); 상기 비교적 고밀도 석고 슬러리의 제1 층 상에 직접 상기 발포 석고 슬러리를 침착시켜 발포 석고 코어 층을 형성하여 상기 석고 코어 층과 상기 표면지 시트 내부 결합면 사이에 비교적 고밀도 석고 층의 제1 층을 위치시키는 단계를 포함하되, 상기 발포 석고 슬러리 중의 황산 칼슘 반수화물 및 상기 비교적 고밀도 석고 슬러리 중의 황산 칼슘 반수화물이 황산 칼슘 이수화물로 전환되고, 상기 발포 석고 슬러리 및 상기 비교적 고밀도 석고 슬러리가 경화되어 상기 석고 보드를 형성하며, 상기 경화 발포 석고 슬러리로부터 생성된 발포 석고 코어 층은 0.25 내지 1 인치의 두께 및 15 내지 55 파운드/입방 피트의 밀도를 가지며, 상기 경화 발포 석고 슬러리로부터 생성된 상기 발포 석고 코어 층은 30 내지 90 부피%의 총 공극 부피(void volume)를 가지며, 상기 비교적 고밀도 석고 슬러리는 상기 발포 석고 슬러리의 밀도보다 큰 밀도를 가지며, 상기 비교적 고밀도 석고 슬러리의 제1 층은 상기 발포 석고 코어 층보다 얇으며, 상기 비교적 고밀도 석고 슬러리를 경화함으로써 생성된 상기 비교적 고밀도 석고의 경화된 제1 층은 30 부피% 미만의 총 공극 부피를 가지며, 상기 폴리머 코팅은 상기 비교적 고밀도 슬러리의 제1 층이 상기 폴리머 코팅에 도포될 때 적어도 부분적으로 경화되지 않으며, 상기 폴리머 코팅은 표면지 시트를 상기 비교적 고밀도 석고의 경화된 제1 층에 부착시키고, 상기 폴리머 코팅의 적어도 일부분은 상기 표면지 시트의 내부 결합면에서부터 상기 표면지 시트의 일부를 통과하지만 상기 비교적 고밀도 슬러리의 제1 층으로 균일하게 침투하지 않으며, 상기 경화된 제1 비교적 고밀도 석고 층의 두께의 적어도 90%는 상기 폴리머 코팅의 상기 폴리머가 없고, 상기 도포된 폴리머 코팅은 석고가 없으며, 상기 폴리머 코팅은 탄산 칼슘이 없고, 상기 도포된 폴리머 코팅은 탄산 마그네슘이 없으며, 상기 도포된 폴리머 코팅은 안료가 없고, 상기 폴리머 코팅은 폴리우레아가 없으며, 상기 도포된 폴리머 코팅은 무기 입자가 없는, 방법.